Patent RU-118304-U1 (RU)
Title: Система термохимической переработки поликомпонентного титансодержащего сырья
IPC: F27B14/00
Filed: 2011-12-21
Granted: 2012-07-20
Abstract: Полезная модель относится к области металлургии, более конкретно, к системетермохимической переработки различных видов поликомпонентного титансодержащего сырья и может найти применение в промышленной технологии извлечения из эксплуатируемого, разведанного и резервного титансодержащего и собственно титанового сырья с получением титанового концентрата и сопутствующих ценных и лимитируемых компонентов. 
     Решаемой задачей полезной модели являеся создание сравнительно недорогой и эффективной системы прямой термохимической переработки коллективного минерального титансодержащего сырья с использованием явления несмесимости расплавов флюсованной рудной шихты для получения целевых продуктов в виде ликвантов титанового концентрата в форме шлака и чугуна с избирательным концентрированием в них сопутствующих ценных соединений и компонентов, обогащенных редкими металлами и минеральными концентратами тяжелых фракции - V, Sc, TR, Sr, Nb, Ta, а также лимитируемыми компонентами природных радионуклидов - тория и урана. 
     Достигаемый технический результат заключается в устранениии недостатков известных технических решений и повышении удельной производительности системы комплексной термохимической переработки поликомпонентного титансодержащего сырья за счет изменения технологической схемы переработки на одностадийную работу рудотермической печи при одновременном сокращении энергозатрат в технологическом цикле. 
     Указанный технический результат достигается тем, что в системе термохимической переработки поликомпонентного титансодержащего сырья, содержащей средства для подготовки и переработки шихты в рудотермической печи и последующего извлечения из продуктов плавки целевых продуктов, согласно полезной модели, средства для подготовки шихты включают оборудование для загрузки, фракционирования, дозировки и смешивания исходного сырья с получением шихты, содержащей титаномагнетитовый, сфеновый, пироксеновый концентраты и кокс при следующем соотношении компонентов, мас.%: 
     титаномагнетитовый концентрат 40-80, 
     сфеновый концентрат 8-16, 
     пироксеновый концентрат 10-50, 
     кокс - в количестве, достаточном для восстановления железа из оксидов, причем средства для первичной переработки шихты включают рудотермическую печь, выполненную, преимущественно, в виде индукционной тигельной печи на рабочую температуру 1100-1300°C, корпус которой изготовлен из жаростойкого материала и снабжен донным и, по крайней мере, одним боковым отверстием - леткой для выпуска из тигельной печи промежуточных продуктов обогащения в виде чугуна и шлака, а выходные отверстия тигельной печи по продуктам обогащения соединены с входами участка для вторичной переработки ликвантов расслоенного расплава с возможностью извлечения из них целевых продуктов путем термохимической или химической переработки. 
     Кроме того, индукционная тигельная печь может содержать автоматизированное оборудование для герметизации, вакуумирования, заполнения тигельной печи защитным газом, подачи шихты в ее рабочий объем, выпуска продуктов плавки и их транспортировки на участок для вторичной переработки ликвантов. 
     Описание на 10 л., ф-ла 2 пп., илл. 1 л.